출발 원료 로서 , 황화 리튬 ( Li 2 S ) , 오황 화 이인 ( P 2 S 5 ) 및 삼 황화 이인 ( P 2 S 3 ) 을 사용 하 였 다 . 이 들 분말 을 Ar 분위기 하 ( 노점 - 70 ℃) 의 글로브 박스 내 에서 , 67 Li 2 S · 17 P 2 S 5 · 17 P 2 S 3 의 몰 비 가 되 도록 , Li 2 S 를 0 . 6516 g , P 2 S 5 를 0 . 7880 g , P 2 S 3 를 0 . 5606 g 칭량 하 였 다 . 다음 으로 , 탈수 헵탄 ( 수분 량 30 ppm 이하 ) 을 4 g 칭량 하 였 다 . 이 들 재료 를 사용 한 것 이외 에 는 , 실시 예 1 과 동일 하 게 하 여 황화물 고체 전해질 재료 ( Li 4 P 2 S 6 조성 의 비정질 체 ) 를 얻 었 다 .